(57)【要約】      （修正有）【課題】量子効率が０．５０よりも大きい電子写真感光体であっても、ゴースト抑制効果に優れ、カラー電子写真装置や除電手段を有さない電子写真装置に搭載してもゴースト現象が生じにくい電子写真感光体、ならびに、該電子写真感光体を有するプロセスカートリッジおよび電子写真装置を提供する。【解決手段】  電荷発生層が、該電荷発生物質に対して２１〜５０質量％の電子輸送物質を含有し、該電子写真感光体１ｃｍ２あたりの静電容量が１３５ｐＦ以上である。【選択図】図１
2005208621.tif 000002
【特許請求の範囲】
【請求項１】
支持体、該支持体上に設けられた電荷発生物質を含有する電荷発生層、および、該電荷発生層上に設けられた正孔輸送物質を含有する正孔輸送層を有する電子写真感光体であって、
初期電場Ｅ０＝２．５×１０５［Ｖ・ｃｍ−１］の条件下、光照射後の電場Ｅが該初期電場Ｅ０の２／３になるように光量設定された光を該電子写真感光体の表面に照射した際の減少電荷量を△Ｑ［Ｃ］、単位面積単位時間あたりの入射フォトン数ｎ０［ｃｍ−１・ｓ−１］とし、また、素電荷をｅ［Ｃ］としたとき、Φ＝△Ｑ／（ｎ０×ｅ）で定義される量子効率Φが０．５０よりも大きい電子写真感光体において、
該電荷発生層が、該電荷発生物質に対して２１〜５０質量％の電子輸送物質を含有し、
該電子写真感光体１ｃｍ２あたりの静電容量が１３５ｐＦ以上である
ことを特徴とする電子写真感光体。
【請求項２】
前記電子写真感光体１ｃｍ２あたりの静電容量が、１７０ｐＦ以上である請求項１に記載の電子写真感光体。
【請求項３】
前記正孔輸送層が、結着樹脂として、重量平均分子量（Ｍｗ）１０００００以上のポリカーボネート樹脂、または、重量平均分子量（Ｍｗ）１０００００以上のポリアリレート樹脂を含有する請求項１または２に記載の電子写真感光体。
【請求項４】
前記電荷発生物質が、ヒドロキシガリウムフタロシアニンである請求項１〜３のいずれかに記載の電子写真感光体。
【請求項５】
前記電子輸送物質が、下記式（１）で示される構造を有するナフタレンテトラカルボン酸ジイミド化合物である請求項１〜４のいずれかに記載の電子写真感光体。
【化１】
2005208621.tif 000014
（式（１）中、Ｒ１０１およびＲ１０４は、それぞれ独立に、置換もしくは無置換のアルキル基、エーテル基で中断された置換もしくは無置換のアルキル基、置換もしくは無置換のアルケニル基、エーテル基で中断された置換もしくは無置換のアルケニル基、置換もしくは無置換のアリール基、置換もしくは無置換のアラルキル基、または、１価の置換もしくは無置換の複素環基を示す。Ｒ１０２およびＲ１０３は、それぞれ独立に、水素原子、ハロゲン原子、ニトロ基、置換もしくは無置換のアルキル基、または、置換もしくは無置換のアルコキシ基を示す。）
【請求項６】
請求項１〜５のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項７】
請求項１〜５のいずれかに記載の電子写真感光体、ならびに、帯電手段、露光手段、現像手段および転写手段を有することを特徴とする電子写真装置。
【発明の詳細な説明】
【技術分野】
【０００１】
本発明は、電子写真感光体、電子写真感光体を有するプロセスカートリッジおよび電子写真装置に関する。
【背景技術】
【０００２】
近年、複写機やプリンターなどの電子写真装置には、有機の電荷発生物質および電荷輸送物質を含有する感光層を有する電子写真感光体（有機電子写真感光体）が広く用いられている。このような感光層としては、耐久性の観点から、支持体側から電荷発生物質を含有する電荷発生層、電荷輸送物質（正孔輸送物質）を含有する電荷輸送層（正孔輸送層）の順に積層してなる積層型（順層型）の層構成を有するものが主流となっている。
【０００３】
電荷発生物質のうち、赤または赤外領域に感度を有する電荷発生物質は、近年進歩の著しいレーザービームプリンターなどに搭載される電子写真感光体に使用され、その需要頻度は高くなってきている。赤外領域に感度を有する電荷発生物質としては、例えば、オキシチタニウムフタロシアニン、ヒドロキシガリウムフタロシアニン、クロロガリウムフタロシアニンなどが知られている。感度に関する尺度の１つとして、「量子効率＝減少電荷量／（単位面積単位時間あたりの入射フォトン数×素電荷）」で定義される量子効率というものがあり、一般的に、量子効率が大きい電子写真感光体ほど、高感度な電荷発生物質を用いた電子写真感光体である。
【０００４】
しかしながら、電荷発生物質の中でも特に感度の高いものを用いた電子写真感光体の場合、特には量子効率が０．５０よりも大きい電子写真感光体の場合、電荷発生物質からの電荷の発生量が多く、正孔が正孔輸送層中に注入した後の電子が電荷発生層中に滞留しやすく、メモリーが引き起こされやすいという問題があった。具体的には、出力画像中、前回転時に光が照射された部分のみ濃度が濃くなる、いわゆるポジゴーストや、前回転時に光が照射された部分のみ濃度が薄くなる、いわゆるネガゴーストが見られる。
【０００５】
このようなゴースト現象を抑制する従来技術として、特開平１１−１７２１４２号公報（特許文献１）や特開２００２−０９１０３９号公報（特許文献２）には、電荷発生物質としてＩＩ型クロロガリウムフタロシアニンを用いる技術が開示されており、特開平０７−１０４４９５号公報（特許文献３）には、オキシチタニウムフタロシアニンを用いた電荷発生層にアクセプター化合物を含有させる技術が開示されている。
【特許文献１】特開平１１−１７２１４２号公報
【特許文献２】特開２００２−０９１０３９号公報
【特許文献３】特開平０７−１０４４９５号公報
【発明の開示】
【発明が解決しようとする課題】
【０００６】
今日の電子写真技術の発展は著しく、電子写真感光体にも、より優れた特性が要求されている。
【０００７】
例えば、従来、文字などの白黒画像が中心であったが、近年、写真などのカラー画像の需要が高まってきており、それらの画質に対する要求は年々高まっている。
【０００８】
上述のゴースト現象は、ハーフトーン画像に特に現れやすく、ハーフトーン画像の重ね合わせであることが多いカラー画像では、特に重要な問題となる。
【０００９】
また、カラー画像の場合、１色１色ではゴーストレベルが白黒画像のそれと同などであっても、複数の色を重ね合わせることで、ゴースト現象が顕在化しやすい。
【００１０】
また、ゴースト現象を抑制する方法として、電子写真装置に前露光などの除電手段を設ける方法もあるが、電子写真装置本体の低コスト化や小型化の観点から、除電手段が省略されることが多くなってきている。
【００１１】
上記の従来技術は、このようなゴースト現象に厳しい状況に対して十分に効果があるとはいえなかった。
【００１２】
本発明の目的は、高感度な電荷発生物質を用いた電子写真感光体であっても、具体的には量子効率が０．５０よりも大きい電子写真感光体であっても、ゴースト抑制効果に優れ、カラー電子写真装置や除電手段を有さない電子写真装置に搭載してもゴースト現象が生じにくい電子写真感光体、ならびに、該電子写真感光体を有するプロセスカートリッジおよび電子写真装置を提供することにある。
【課題を解決するための手段】
【００１３】
本発明は、支持体、該支持体上に設けられた電荷発生物質を含有する電荷発生層、および、該電荷発生層上に設けられた正孔輸送物質を含有する正孔輸送層を有する電子写真感光体であって、
初期電場Ｅ０＝２．５×１０５［Ｖ・ｃｍ−１］の条件下、光照射後の電場Ｅが該初期電場Ｅ０の２／３になるように光量設定された光を該電子写真感光体の表面に照射した際の減少電荷量を△Ｑ［Ｃ］、単位面積単位時間あたりの入射フォトン数ｎ０［ｃｍ−１・ｓ−１］とし、また、素電荷をｅ［Ｃ］としたとき、Φ＝△Ｑ／（ｎ０×ｅ）で定義される量子効率Φが０．５０よりも大きい電子写真感光体において、
該電荷発生層が、該電荷発生物質に対して２１〜５０質量％の電子輸送物質を含有し、
該電子写真感光体１ｃｍ２あたりの静電容量が１３５ｐＦ以上である
ことを特徴とする電子写真感光体である。
【００１４】
また、本発明は、上記電子写真感光体を有するプロセスカートリッジおよび電子写真装置である。
【発明の効果】
【００１５】
本発明によれば、高感度な電荷発生物質を用いた電子写真感光体であっても、具体的には量子効率が０．５０よりも大きい電子写真感光体であっても、ゴースト抑制効果に優れ、カラー電子写真装置や除電手段を有さない電子写真装置に搭載してもゴースト現象が生じにくい電子写真感光体、ならびに、該電子写真感光体を有するプロセスカートリッジおよび電子写真装置を提供することができる。
【発明を実施するための最良の形態】
【００１６】
以下、本発明について詳細に説明する。
【００１７】
本発明は、量子効率Φが０．５０よりも大きく、高感度である反面、ゴースト現象が顕著に発生しやすい電子写真感光体を対象にするものである。
量子効率Φは、Φ＝△Ｑ／（ｎ０×ｅ）で定義される。
【００１８】
本発明において、△Ｑは、初期電場Ｅ０＝２．５×１０５［Ｖ・ｃｍ−１］の条件下、光照射後の電場Ｅが初期電場Ｅ０の２／３になるように光量設定された光を電子写真感光体の表面に照射した際の減少電荷量［Ｃ］であり、ｎ０は、初期電場Ｅ０＝２．５×１０５［Ｖ・ｃｍ−１］の条件下、光照射後の電場Ｅが初期電場Ｅ０の２／３になるように光量設定された光を電子写真感光体の表面に照射した際の単位面積（１ｃｍ２）単位時間（１秒）あたりの入射フォトン数［ｃｍ−１・ｓ−１］である。
【００１９】
△Ｑは、初期電場Ｅ０＝２．５×１０５［Ｖ・ｃｍ−１］の条件下、光照射後の電場Ｅが初期電場Ｅ０の２／３になるように光量設定された光を電子写真感光体の表面に照射した際の該電子写真感光体の表面電位の変化量の絶対値を△Ｖとし、該電子写真感光体の１ｃｍ２の静電容量（詳細は後述）をＣとしたとき、△Ｑ＝△Ｖ×Ｃで導き出される。
【００２０】
また、ｅは、電子１個が持っている電荷の大きさ、すなわち素電荷であって、その値は１．６×１０−１９［Ｃ］（定数）である。
【００２１】
次に、本発明の電子写真感光体の構成について説明する。
【００２２】
上述のとおり、本発明の電子写真感光体は、支持体、該支持体上に設けられた電荷発生物質を含有する電荷発生層、および、該電荷発生層上に設けられた正孔輸送物質を含有する正孔輸送層を有する電子写真感光体である。
【００２３】
支持体としては、導電性を有するもの（導電性支持体）であればよく、例えば、アルミニウム、ニッケル、銅、金、鉄、アルミニウム合金、ステンレスなどの金属製（合金製）の支持体を用いることができる。また、アルミニウム、アルミニウム合金、酸化インジウム−酸化スズ合金などを真空蒸着することによって形成された被膜からなる層を有する上記金属製支持体やプラスチック（ポリエステル樹脂やポリカーボネート樹脂やポリイミド樹脂など）製支持体やガラス製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。また、支持体の形状としては、円筒状、ベルト状などが挙げられるが、円筒状が好ましい。
【００２４】
また、支持体の表面は、レーザー光などの散乱による干渉縞の防止などを目的として、切削処理、粗面化処理（ホーニング処理やブラスト処理など）、アルマイト処理などを施してもよいし、アルカリリン酸塩またはリン酸またはタンニン酸を主成分とする酸性水溶液に金属塩の化合物またはフッ素化合物の金属塩を溶解してなる溶液で化学処理を施してもよい。
【００２５】
ホーニング処理としては、乾式ホーニング処理と湿式ホーニング処理とがある。湿式ホーニング処理は、水などの液体に粉末状の研磨剤を懸濁させ、高速度で支持体の表面に吹き付けて支持体の表面を粗面化する方法であり、表面粗さは、吹き付け圧力、速度、研磨剤の量、種類、形状、大きさ、硬度、比重および懸濁温度などによって制御することができる。乾式ホーニング処理は、研磨剤をエアーによって高速度で支持体の表面に吹き付けて支持体の表面を粗面化する方法であり、湿式ホーニング処理と同じように表面粗さを制御することができる。ホーニング処理に用いられる研磨剤としては、炭化ケイ素、アルミナ、鉄、ガラスビーズなどの粒子が挙げられる。
【００２６】
支持体と電荷発生層または後述の中間層との間には、レーザー光などの散乱による干渉縞の防止や、支持体の傷の被覆を目的とした導電層を設けてもよい。
【００２７】
導電層は、カーボンブラック、金属粒子、金属酸化物粒子などの導電性粒子を結着樹脂に分散させて形成することができる。好適な金属酸化物粒子としては、酸化亜鉛や酸化チタンの粒子が挙げられる。また、導電性粒子として、硫酸バリウムの粒子を用いることもできる。導電性粒子には、被覆層を設けてもよい。
【００２８】
導電性粒子の体積抵抗率は０．１〜１０００Ω・ｃｍの範囲が好ましく、特には１〜１０００Ω・ｃｍの範囲がより好ましい（この体積抵抗率は、三菱油化（株）製の抵抗測定装置ロレスタＡＰを用いて測定して求めた値である。測定サンプルは４９ＭＰａの圧力で固めてコイン状としたもの。）。また、導電性粒子の平均粒径は０．０５〜１．０μｍの範囲が好ましく、特には０．０７〜０．７μｍの範囲がより好ましい（この平均粒径は、遠心沈降法により測定した値である。）。導電層中の導電性粒子の割合は、導電層全質量に対して１．０〜９０質量％の範囲が好ましく、特には５．０〜８０質量％の範囲がより好ましい。
【００２９】
導電層に用いられる結着樹脂としては、例えば、フェノール樹脂、ポリウレタン樹脂、ポリアミド樹脂、ポリイミド樹脂、ポリアミドイミド樹脂、ポリアミド酸樹脂、ポリビニルアセタール樹脂、エポキシ樹脂、アクリル樹脂、メラミン樹脂、ポリエステル樹脂などが挙げられる。これらは単独で、または、２種以上の混合物もしくは共重合体として用いることができる。これらは、支持体に対する接着性が良好であるとともに、導電性粒子の分散性を向上させ、かつ、成膜後の耐溶剤性が良好である。これらの中でも、フェノール樹脂、ポリウレタン樹脂、ポリアミド酸樹脂が好ましい。
【００３０】
導電層の膜厚は０．１〜３０μｍであることが好ましく、特には０．５〜２０μｍであることがより好ましい。
【００３１】
導電層の体積抵抗率は１０１３Ω・ｃｍ以下であることが好ましく、特には１０５〜１０１２Ω・ｃｍの範囲であることがより好ましい（この体積抵抗率は、測定対象の導電層と同じ材料によってアルミニウム板上に被膜を形成し、この皮膜上に金の薄膜を形成して、アルミニウム板と金薄膜の両電極間を流れる電流値をｐＡメーターで測定して求めた値である。）。
【００３２】
また、導電層には、必要に応じてフッ素あるいはアンチモンを含有させてもよいし、導電層の表面特性を高めるために、レベリング剤を添加してもよい。
【００３３】
また、支持体または導電層と電荷発生層との間には、バリア機能や接着機能を有する中間層（下引き層、接着層とも呼ばれる）を設けてもよい。中間層は、感光層の接着性改良、塗工性改良、支持体からの電荷注入性改良、感光層の電気的破壊に対する保護などのために形成される。
【００３４】
中間層は、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、ナイロン、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂、ユリア樹脂などの樹脂や、酸化アルミニウムなどの材料を用いて形成することができる。
【００３５】
中間層の膜厚は０．１〜５μｍであることが好ましく、特には０．３〜２μｍであることがより好ましい。
【００３６】
本発明の電子写真感光体に用いられる電荷発生物質は、上述の量子効率Φの規定を逸脱しない限りにおいて、各種公知のものを１種または２種以上用いることができる。高感度な電荷発生物質を用いることによって、上述の量子効率Φの規定を満足させることができる。高感度な電荷発生物質としては、例えば、構造にもよるが、モノアゾ、ジスアゾ、トリスアゾなどのアゾ顔料や、フタロシアニン顔料などが挙げられる。
【００３７】
上記の各種電荷発生物質の中でも、高感度である反面、ゴースト現象が発生しやすく、本発明がより有効に作用するという点で、フタロシアニン顔料が好ましい。
【００３８】
フタロシアニン顔料の中でも、金属フタロシアニン顔料が好ましく、特には、オキシチタニウムフタロシアニン、ヒドロキシガリウムフタロシアニンがより好ましく、その中でも、ヒドロキシガリウムフタロシアニンが特に好ましい。
【００３９】
オキシチタニウムフタロシアニンとしては、ＣｕＫα特性Ｘ線回折におけるブラッグ角２θ±０．２°の９．０°、１４．２°、２３．９°および２７．１°に強いピークを有する結晶形のオキシチタニウムフタロシアニン結晶や、ＣｕＫα特性Ｘ線回折におけるブラッグ角２θ±０．２°の９．５°、９．７°、１１．７°、１５．０°、２３．５°、２４．１°および２７．３°に強いピークを有する結晶形のオキシチタニウムフタロシアニン結晶が好ましい。
【００４０】
ヒドロキシガリウムフタロシアニンとしては、ＣｕＫα特性Ｘ線回折におけるブラッグ角２θ±０．２°の７．３°、２４．９°および２８．１°に強いピークを有する結晶形のヒドロキシガリウムフタロシアニン結晶や、ＣｕＫα特性Ｘ線回折におけるブラッグ角２θ±０．２°の７．５°、９．９°、１２．５°、１６．３°、１８．６°、２５．１°および２８．３°に強いピークを有する結晶形のヒドロキシガリウムフタロシアニン結晶が好ましい。
【００４１】
電荷発生物質の粒径は０．５μｍ以下であることが好ましく、特には０．３μｍ以下であることがより好ましく、さらには０．０１〜０．２μｍであることがより一層好ましい。
【００４２】
電荷発生層に用いられる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、セルロース樹脂、ナイロン、フェノール樹脂、ブチラール樹脂、ベンザール樹脂、メラミン樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリビニルメタクリレート樹脂、ポリビニルアクリレート樹脂、ポリブタジエン樹脂、ポリプロピレン樹脂、メタクリル樹脂、ユリア樹脂、塩化ビニル−酢酸ビニルコポリマー、酢酸ビニル樹脂、塩化ビニル樹脂などが挙げられる。特に、ブチラール樹脂が好ましい。これらは単独で、または、２種以上の混合物もしくは共重合体として用いることができる。
【００４３】
本発明においては、電子写真感光体の電荷発生層に電荷発生物質に対して２１〜５０質量％の電子輸送物質を含有させる。電子輸送物質が少なすぎると、電子輸送能力が不十分となり、ゴースト抑制効果が乏しくなる場合がある。電子輸送物質が多すぎると、他層とのコンタミネーションや層のクラック発生など、成膜性に問題が発生する場合がある。
【００４４】
このような電荷発生層は、あらかじめ電荷発生物質、結着樹脂および溶剤を含有させた溶液に該電荷発生物質に対して２１〜５０質量％の電子輸送物質を添加することによって電荷発生層用塗布液を調製し、この電荷発生層用塗布液を塗布し、これを乾燥させることによって形成することができる。電荷発生物質、結着樹脂および溶剤を含有する溶液は、電荷発生物質を結着樹脂および溶剤と共に分散して得られる。分散方法としては、ホモジナイザー、超音波分散機、ボールミル、サンドミル、ロールミル、振動ミル、アトライター、液衝突型高速分散機などを用いた方法が挙げられる。電荷発生物質と結着樹脂との割合は、０．５：１〜４：１（質量比）の範囲が好ましく、特には１：１〜３：１（質量比）の範囲がより好ましい。
【００４５】
電荷発生層中に電子輸送物質を含有させることでゴーストが抑制される理由の詳細は不明であるが、本発明者らは以下のように考えている。
【００４６】
すなわち、ゴースト現象は、露光光（画像露光光）が照射された部分に残存する電子の数と照射されなかった部分に残存する電子の数との差によって次回転時露光光照射後の電位差が生じ、これによって起きる現象である。
【００４７】
露光光の照射により電荷発生物質で電荷（正孔および電子）が発生し、分離された正孔および電子は、電荷発生層が電荷発生物質と結着樹脂とを含む層である場合、該結着樹脂中を移動していくため、該結着樹脂の特性を大きく受けると考えられる。本発明の電子写真感光体のように、電荷発生層上に正孔輸送層が設けられた電子写真感光体、すなわち、負帯電型積層型電子写真感光体の場合、正孔は正孔輸送層側へ注入されていくが、電子は電荷発生層中に残存しやすく、上記電位差を生じさせ、ゴースト現象を発生させてしまう。
【００４８】
本発明では、電荷発生層に電子輸送物質を含有させているため、電荷発生層中に残存する電子の量を低減できていると考えられる。
【００４９】
また、電子は結着樹脂中を移動していくと考えられ、その移動をスムーズにすることによってゴースト抑制効果が得られるものと考えられるため、電荷発生層中、電子輸送物質は結着樹脂に分子分散させた状態で存在させることが好ましい。
【００５０】
電子輸送物質としては、例えば、トリニトロフルオレノンなどのフルオレノン化合物、ピロメリットイミド、ナフチルイミドなどのイミド化合物、ベンゾキノン、ジフェノキノン、ジイミノキノン、ナフトキノン、スチルベンキノン、アントラキノンなどのキノン化合物、フルオレニリデンアニリン、フルオレニリデンマロノニトリルなどのフルオレニリデン化合物、フタル酸無水物などのカルボン酸無水物、チオピランジオキシドなどの環状スルホン化合物、オキサジアゾール化合物、トリアゾール化合物などが挙げられる。これらの中でも、イミド化合物が好ましく、特には下記式（１）で示される構造を有するナフタレンテトラカルボン酸ジイミド化合物がより好ましい。
【００５１】
【化１】
2005208621.tif 000003
【００５２】
上記式（１）中、Ｒ１０１およびＲ１０４は、それぞれ独立に、置換もしくは無置換のアルキル基、エーテル基で中断された置換もしくは無置換のアルキル基、置換もしくは無置換のアルケニル基、エーテル基で中断された置換もしくは無置換のアルケニル基、置換もしくは無置換のアリール基、置換もしくは無置換のアラルキル基、または、１価の置換もしくは無置換の複素環基を示す。Ｒ１０２およびＲ１０３は、それぞれ独立に、水素原子、ハロゲン原子、ニトロ基、置換もしくは無置換のアルキル基、または、置換もしくは無置換のアルコキシ基を示す。
【００５３】
上記のアルキル基としては、メチル基、エチル基、プロピル基などの鎖状のアルキル基や、シクロヘキシル基、シクロヘプチル基などの環状のアルキル基が挙げられる。上記のアルケニル基としては、ビニル基、アリル基などが挙げられる。上記のアリール基としては、フェニル基、ナフチル基、アンスリル基などが挙げられる。上記のアラルキル基としては、ベンジル基、フェネチル基などが挙げられる。上記の１価の複素環基としては、ヒリジル基、フラル基などが挙げられる。上記のハロゲン原子としては、フッ素原子、塩素原子、臭素原子などが挙げられる。上記のアルコキシ基としては、メトキシ基、エトキシ基、プロポキシ基などが挙げられる。
【００５４】
上記各基が有してもよい置換基としては、メチル基、エチル基、プロピル基、シクロヘキシル基、シクロヘプチル基などのアルキル基や、ビニル基、アリル基などのアルケニル基や、ニトロ基や、フッ素原子、塩素原子、臭素原子などのハロゲン原子や、パーフルオロアルキル基などのハロゲン化アルキル基や、フェニル基、ナフチル基、アンスリル基などのアリール基や、ベンジル基、フェネチル基などのアラルキル基や、メトキシ基、エトキシ基、プロポキシ基などのアルコキシ基などが挙げられる。
【００５５】
上記式（１）で示される構造を有するナフタレンテトラカルボン酸ジイミド化合物の中でも、Ｒ１０１およびＲ１０４の少なくとも一方が、置換もしくは無置換の直鎖のアルキル基、または、置換のアリール基であるものが好ましい。また、置換もしくは無置換の直鎖のアルキル基の中でも、ハロゲン原子置換の直鎖のアルキル基が好ましく、置換のアリール基の中でも、ハロゲン原子置換のアリール基、アルキル基置換のアリール基、または、ハロゲン化アルキル基置換のアリール基が好ましい。また、上記式（１）で示される構造を有するナフタレンテトラカルボン酸ジイミド化合物は、溶剤への溶解性の観点から、非対称形の構造であること（例えば、Ｒ１０１とＲ１０４とが異なる基。）、または、炭素数４以上のアルキル基などの嵩高い基が導入されていることが好ましい。
【００５６】
電荷発生層に含有させる電子輸送物質としては、その還元電位（飽和カロメル電極に対する還元電位）が−０．８０〜０．００Ｖの範囲にあるものが好ましく、特には−０．６５〜−０．２５Ｖの範囲にあるものがより好ましく、さらには−０．６０〜−０．２５Ｖの範囲にあるものがより一層好ましい。また、電子輸送物質の最低空軌道準位（ＬＵＭＯレベル）は、併用する電荷発生物質の最低空軌道準位（ＬＵＭＯレベル）の±０．２ｅＶの範囲にあることが好ましく、±０．１ｅＶの範囲にあることがより好ましい。
【００５７】
本発明において、還元電位の測定は、以下のように３電極式のサイクリックボルターメトリーにて行った。
測定装置：ボルタンメトリックアナライザーＢＡＳ１００Ｂ（ＢＡＳ製）
作用電極：グラッシーカーボン電極
対極：白金電極
参照電極：飽和カロメル電極（０．１ｍｏｌ／ｌ  塩化カリウム水溶液）
測定溶液：測定対象の電子輸送物質を０．００１ｍｏｌ、電解質として過塩素酸ｔ−ブチルアンモニウムを０．１ｍｏｌ、溶剤としてアセトニトリルを１リットル用いた溶液。
【００５８】
測定結果の第一還元電位のピークトップをその電子輸送物質の還元電位とした。
【００５９】
以下に、電子輸送物質の具体例を示す。
【００６０】
【化２】
2005208621.tif 000004
【００６１】
【化３】
2005208621.tif 000005
【００６２】
【化４】
2005208621.tif 000006
【００６３】
【化５】
2005208621.tif 000007
【００６４】
上記式（Ｅ−１）〜（Ｅ−１９）で示される構造を有する化合物（電子輸送物質）の還元電位はそれぞれ以下のとおりである。
（Ｅ−１）：−０．４９Ｖ
（Ｅ−２）：−０．４７Ｖ
（Ｅ−３）：−０．５１Ｖ
（Ｅ−４）：−０．５４Ｖ
（Ｅ−５）：−０．５２Ｖ
（Ｅ−６）：−０．６８Ｖ
（Ｅ−７）：−０．６１Ｖ
（Ｅ−８）：−０．４７Ｖ
（Ｅ−９）：−０．５１Ｖ
（Ｅ−１０）：−０．５４Ｖ
（Ｅ−１１）：−０．２５Ｖ
（Ｅ−１２）：−０．３０Ｖ
（Ｅ−１３）：−０．２５Ｖ
（Ｅ−１４）：−０．５４Ｖ
（Ｅ−１５）：−０．５８Ｖ
（Ｅ−１６）：−０．５８Ｖ
（Ｅ−１７）：−０．５８Ｖ
（Ｅ−１８）：−０．５１Ｖ
（Ｅ−１９）：−０．３７Ｖ
【００６５】
電荷発生層用塗布液に用いられる溶剤は、使用する結着樹脂や電荷発生物質の溶解性や分散安定性の観点から選択されるが、有機溶剤としてはアルコール、スルホキシド、ケトン、エーテル、エステル、脂肪族ハロゲン化炭化水素、芳香族化合物などが挙げられる。
【００６６】
電荷発生層の膜厚は５μｍ以下であることが好ましく、特には０．０１〜２μｍであることがより好ましく、さらには０．０５〜０．５μｍであることがより一層好ましい。
【００６７】
また、電荷発生層には、種々の増感剤、酸化防止剤、紫外線吸収剤、可塑剤などを必要に応じて添加することもできる。
【００６８】
本発明の電子写真感光体に用いられる正孔輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。これら正孔輸送物質は１種のみ用いてもよく、２種以上用いてもよい。
【００６９】
正孔輸送層に用いられる結着樹脂としては、例えば、アクリル樹脂、アクリロニトリル樹脂、アリル樹脂、アルキッド樹脂、エポキシ樹脂、シリコーン樹脂、ナイロン、フェノール樹脂、フェノキシ樹脂、ブチラール樹脂、ポリアクリルアミド樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスチレン樹脂、ポリスルホン樹脂、ポリビニルブチラール樹脂、ポリフェニレンオキシド樹脂、ポリブタジエン樹脂、ポリプロピレン樹脂、メタクリル樹脂、ユリア樹脂、塩化ビニル樹脂、酢酸ビニル樹脂などが挙げられる。特には、カーボネート結合を有する樹脂、例えばポリアリレート樹脂やポリカーボネート樹脂などが好ましい。これらは単独で、または、２種以上の混合物もしくは共重合体として用いることができる。また、樹脂の重量平均分子量（Ｍｗ）は、１００００以上であることが好ましく、１０００００以上であることがより好ましく、一方、３０００００以下であることが好ましい。また、樹脂の比誘電率は、２．６〜３．５の範囲が好ましく、２．８〜３．２の範囲がより好ましい。
【００７０】
正孔輸送層は、正孔輸送物質と結着樹脂を溶剤に溶解して得られる正孔輸送層用塗布液を塗布し、これを乾燥させることによって形成することができる。正孔輸送物質と結着樹脂との割合は、１０：５〜５：１０（質量比）の範囲が好ましく、１０：８〜６：１０（質量比）の範囲がより好ましい。
【００７１】
正孔輸送層用塗布液に用いられる溶剤としては、アセトン、メチルエチルケトンなどのケトン、酢酸メチル、酢酸エチルなどのエステル、トルエン、キシレンなどの芳香族炭化水素、１，４−ジオキサン、テトラヒドロフランなどのエーテル、クロロベンゼン、クロロホルム、四塩化炭素などのハロゲン原子で置換された炭化水素などが用いられる。
【００７２】
正孔輸送層の膜厚は１０〜３０μｍであることが好ましく、特には１０〜１９μｍであることがより好ましい。
【００７３】
また、正孔輸送層には、酸化防止剤、紫外線吸収剤、可塑剤などを必要に応じて添加することもできる。
【００７４】
なお、正孔輸送層上には、該正孔輸送層を保護することを目的とした保護層を設けてもよい。保護層は、結着樹脂を溶剤に溶解して得られる保護層用塗布液を塗布し、これを乾燥させることによって形成することができる。また、結着樹脂のモノマー・オリゴマーを溶剤に溶解して得られる保護層用塗布液を塗布し、これを硬化および／または乾燥させることによって保護層を形成してもよい。硬化には、光、熱または放射線（電子線など）を用いることができる。
【００７５】
保護層の結着樹脂としては、上記の各種樹脂を用いることができる。
【００７６】
保護層の膜厚は０．５〜１０μｍであることが好ましく、特には１〜５μｍであることが好ましい。
【００７７】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００７８】
また、作製された電子写真感光体の１ｃｍ２あたりの静電容量は、上述のとおり、１３５ｐＦ以上でなければならない。静電容量が小さすぎると、トラップなどにより蓄積された電荷が電子写真感光体の表面に移行した際、電子写真感光体の表面に形成された静電潜像に影響を及ぼし、ゴースト現象が発生しやすくなる。好ましくは１５０ｐＦ以上であり、さらに好ましくは１７０ｐＦ以上である。一方、静電容量が大きすぎると、帯電不良などの問題が生じる場合があるため、４００ｐＦ以下であることが好ましい。
【００７９】
本発明において、電子写真感光体１ｃｍ２あたりの静電容量は、以下のようにして測定した。
【００８０】
すなわち、電子写真感光体（除く、支持体）を２ｃｍ×２ｃｍに切り取り、切り取り片の表面に電極を金スパッタリングによって作製し、ＬＣＲメーターとしてインピーダンスアナライザー４１９２Ａ（横河ヒューレットパッカード社製）を用いて切り取り片の静電容量を測定した。周波数が１ｋＨｚのときの切り取り片の静電容量の測定値を電極の面積で除した値を電子写真感光体１ｃｍ２あたりの静電容量とした。
【００８１】
図１に、本発明の電子写真感光体を有するプロセスカートリッジを備えた電子写真装置の概略構成の一例を示す。
【００８２】
図１において、１は円筒状の電子写真感光体であり、軸２を中心に矢印方向に所定の周速度で回転駆動される。
【００８３】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００８４】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００８５】
トナー像の転写を受けた転写材Ｐは、電子写真感光体１の表面から分離されて定着手段８へ導入されて像定着を受けることにより画像形成物（プリント、コピー）として装置外へプリントアウトされる。
【００８６】
トナー像転写後の電子写真感光体１の表面は、クリーニング手段（クリーニングブレードなど）７によって転写残りの現像剤（トナー）の除去を受けて清浄面化され、さらに前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【００８７】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図１では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【００８８】
図２に、本発明の電子写真感光体を有するプロセスカートリッジを備えた電子写真装置の概略構成の別の例を示す。
【００８９】
図２に示す構成の電子写真装置は、コロナ放電器を用いた帯電手段３’およびコロナ放電器を用いた転写手段６’を有している。動作については、図１に示す構成の電子写真装置と同様である。
【実施例】
【００９０】
以下に、具体的な実施例を挙げて本発明をさらに詳細に説明する。ただし、本発明はこれらに限定されるものではない。なお、実施例中の「部」は「質量部」を意味する。
【００９１】
（実施例１）
直径３０ｍｍ、長さ３５７．５ｍｍのアルミニウムシリンダーを支持体とした。
【００９２】
次に、１０％の酸化アンチモンを含有する酸化スズで被覆した導電性酸化チタン粒子５０部、レゾール型フェノール樹脂（商品名：プライオーフェンＪ−３２５、大日本インキ化学工業（株）製）２５部、メチルセロソルブ２０部、メタノール５部、および、シリコーン化合物（ポリジメチルシロキサンポリオキシアルキレン共重合体）０．００２部を、直径１ｍｍのガラスビーズを用いたサンドミル装置で２時間分散することによって、導電層用塗布液を調製した。
【００９３】
この導電層用塗布液を支持体上に浸漬塗布し、これを３０分間１５０℃で乾燥させることによって、膜厚が１５μｍの導電層を形成した。
【００９４】
次に、アルコール可溶性ポリアミド樹脂（商品名：アミランＣＭ８０００、東レ（株）製）１５部をメタノール１５０部／ブタノール２００部の混合溶媒に溶解させることによって、中間層用塗布液を調製した。
【００９５】
この中間層用塗布液を導電層上に浸漬塗布し、これを１０分間９０℃で乾燥させることによって、膜厚が０．７μｍの中間層を形成した。
【００９６】
次に、ＣｕＫα特性Ｘ線回折におけるブラッグ角２θ±０．２°の７．３°、２４．９°および２８．１°に強いピークを有する結晶形のヒドロキシガリウムフタロシアニン結晶（電荷発生物質）５部、ポリビニルブチラール樹脂（商品名：エスレックＢＸ−１、積水化学工業（株）製）２．５部、テトラヒドロフラン２５部、および、シクロヘキサノン１０部、直径１ｍｍのガラスビーズを用いたサンドミル装置で５時間分散し、これにテトラヒドロフラン２００部、シクロヘキサノン１００部、および、上記式（Ｅ−１）で示される構造を有する化合物１．５部を加えることによって、電荷発生層用塗布液を調製した（電荷発生物質の平均粒径は０．２０μｍであり、（株）堀場製作所製ＣＡＰＡ７００を用いて遠心沈降法で測定した）。
【００９７】
この電荷発生層用塗布液を中間層上に浸漬塗布し、これを１０分間９５℃で乾燥させることによって、膜厚が０．２μｍの電荷発生層を形成した。電荷発生層は、析出などが見られない均一な膜だった。
【００９８】
次に、下記式（２）で示される構造を有する化合物（正孔輸送物質）５０部、
【００９９】
【化６】
2005208621.tif 000008
【０１００】
および、下記式（３）で示される繰り返し構造単位を有するポリアリレート樹脂（重量平均分子量（Ｍｗ）：１０００００（東ソー（株）製ゲルパーミエーションクロマトグラフィーＨＬＣ−８１２０で測定し、ポリスチレン換算で計算した値；展開溶媒としてテトラヒドロフラン０．１重量％溶液を用い、カラムとして東ソー（株）製ＴＳＫｇｅｌ  Ｓｕｐｅｒ  ＨＭ−Ｎを用い、検出器としてＲＩを用い、カラムの温度を４０℃とし、インジェクション量を２０μｌとし、流速を１．０ｍｌ／ｍｉｎとした）；繰り返し構造単位中のテレフタル酸骨格とイソフタル酸骨格との質量比＝５０：５０）６０部
【０１０１】
【化７】
2005208621.tif 000009
【０１０２】
を、モノクロロベンゼン３５０部／テトラヒドロフラン１００部の混合溶媒に溶解させることによって、正孔輸送層用塗布液を調製した。
【０１０３】
この正孔輸送層用塗布液を電荷発生層上に浸漬塗布し、これを６０分間１１０℃で乾燥させることによって、膜厚が１０μｍの正孔輸送層を形成した。
【０１０４】
このようにして、支持体、ならびに、該支持体上に導電層、中間層、電荷発生層および正孔輸送層をこの順に有し、該正孔輸送層が表面層である電子写真感光体を作製した。
【０１０５】
作製した電子写真感光体の量子効率Φは０．５１であり、静電容量は２６９ｐＦであった。
【０１０６】
作製した電子写真感光体を、以下の評価装置に装着して画像出力を行い、出力画像の評価を行った。
【０１０７】
・評価装置
評価装置は、概略、図１に示す構成の反転現像方式のキヤノン（株）製デジタル複写機ＧＰ５５の改造機（露光量および帯電値は可変に改造。解像度は６００ｄｐｉに改造。）である。
【０１０８】
・評価用の画像パターン
評価用の画像パターンとして、図３に示すゴースト用パターンを用意した。図３中、３０１の部分（黒塗り長方形）はベタ黒、３０２の部分はベタ白、３０３の部分はベタ黒３０１に起因するゴーストが出現し得る部分、３０４はハーフトーン（１ドット桂馬パターン。図４参照。）の部分である。マゼンタ、シアン、イエロー、黒のそれぞれ単色で作製した。
【０１０９】
・評価方法
暗部電位−５００Ｖ、明部電位−１２０Ｖに設定し、１５℃／１０％ＲＨの低温低湿環境下、画像濃度１２％画像を５０００枚出力直後、ゴースト用パターンを用いて評価を行った。
【０１１０】
まず、１枚目にベタ白画像を出力し、次に、上記のゴースト用パターンを連続５枚出力し、次に、ベタ黒画像を１枚出力した後、再度、上記のゴースト用パターンを連続５枚出力した。このように、ゴースト用パターンは計１０枚である。
【０１１１】
ゴーストの評価としては、マクベス社製マクベス濃度計ＲＤ−９１８を用いた。ゴースト用パターン中、ゴーストが出現し得る部分９０３の濃度からハーフトーンの部分９０４の濃度を差し引いた濃度を測定し、この測定を１０点行い、１０点の平均値を求めた（１枚あたりの平均値）。これを１０枚分行い、それらの平均値を求めた（１０枚の平均値）。値が大きいほどゴーストレベルが悪いことになる。結果を表３に示す。
【０１１２】
（実施例２〜８）
実施例１において、電荷発生層に用いた電荷発生物質の種類および量、電荷発生層に用いた結着樹脂の種類および量、電荷発生層に用いた電子輸送物質の種類および量、正孔輸送層に用いた正孔輸送物質の種類、正孔輸送層に用いた結着樹脂の種類および重量平均分子量、ならびに、正孔輸送層の膜厚を表１に示すとおりにした以外は、実施例１と同様にして電子写真感光体を作製し、実施例１と同様にして評価した。結果を表３に示す。
【０１１３】
（実施例９〜１５）
実施例１において、電荷発生層に用いた電荷発生物質の種類および量、電荷発生層に用いた結着樹脂の種類および量、電荷発生層に用いた電子輸送物質の種類および量、正孔輸送層に用いた正孔輸送物質の種類、正孔輸送層に用いた結着樹脂の種類および重量平均分子量、ならびに、正孔輸送層の膜厚を表１に示すとおりにした以外は、実施例１と同様にして電子写真感光体を作製した。
【０１１４】
作製した電子写真感光体について、評価装置を反転現像方式のキヤノン（株）製デジタル複写機ＧＰ４０５の改造機（露光量および帯電値は可変に改造。）に変更した以外は、実施例１と同様にして評価した。結果を表４に示す。
【０１１５】
（比較例１〜４）
実施例１において、電荷発生層に用いた電荷発生物質の種類および量、電荷発生層に用いた結着樹脂の種類および量、電荷発生層に用いた電子輸送物質の種類および量、正孔輸送層に用いた正孔輸送物質の種類、正孔輸送層に用いた結着樹脂の種類および重量平均分子量、ならびに、正孔輸送層の膜厚を表２に示すとおりにした以外は、実施例１と同様にして電子写真感光体を作製し、実施例１と同様にして評価した。ただし、比較例３の電子写真感光体はクラックが発生して量子効率の測定および出力画像の評価ができなかった。
【０１１６】
（比較例５〜１０）
実施例１において、電荷発生層に用いた電荷発生物質の種類および量、電荷発生層に用いた結着樹脂の種類および量、電荷発生層に用いた電子輸送物質の種類および量、正孔輸送層に用いた正孔輸送物質の種類、正孔輸送層に用いた結着樹脂の種類および重量平均分子量、ならびに、正孔輸送層の膜厚を表２に示すとおりにした以外は、実施例１と同様にして電子写真感光体を作製し、実施例９〜１５と同様にして評価した。ただし、比較例８の電子写真感光体はクラックが発生して量子効率の測定および出力画像の評価ができなかった。
【０１１７】
（参考例１〜３）
実施例１において、電荷発生層に用いた電荷発生物質の種類および量、電荷発生層に用いた結着樹脂の種類および量、電荷発生層に用いた電子輸送物質の種類および量、正孔輸送層に用いた正孔輸送物質の種類、正孔輸送層に用いた結着樹脂の種類および重量平均分子量、ならびに、正孔輸送層の膜厚を表２に示すとおりにした以外は、実施例１と同様にして電子写真感光体を作製した。
【０１１８】
作製した３つの電子写真感光体について、実施例１と同様の評価をするために、暗部電位−５００Ｖ、明部電位−１２０Ｖに設定しようとしたところ、参考例１の電子写真感光体は設定電位に到達はしたものの露光手段のＬＤの発光が不安定になったため、また、参考例２および３の電子写真感光体は設定電位に到達する前にＬＤが発光を停止したため、いずれも画像出力には至らなかった。また、参考例２および３の電子写真感光体は量子効率の測定ができなかった。
【０１１９】
【表１】
2005208621.tif 000010
【０１２０】
【表２】
2005208621.tif 000011
【０１２１】
表１および２中、「ＨＯＧａＰｃ」は、ＣｕＫα特性Ｘ線回折におけるブラッグ角２θ±０．２°の７．３°、２４．９°および２８．１°に強いピークを有する結晶形のヒドロキシガリウムフタロシアニン結晶を意味し、「ＴｉＯＰｃ」は、ＣｕＫα特性Ｘ線回折におけるブラッグ角２θ±０．２°の９．５°、９．７°、１１．７°、１５．０°、２３．５°、２４．１°および２７．３°に強いピークを有する結晶形のオキシチタニウムフタロシアニン結晶を意味し、「ＢＸ−１」は、ポリビニルブチラール樹脂（商品名：エスレックＢＸ−１、積水化学工業（株）製）を意味し、「（２）」は、上記式（２）で示される構造を有する化合物（正孔輸送物質）を意味し、「（３）」は、上記式（３）で示される繰り返し構造単位を有するポリアリレート樹脂（繰り返し構造単位中のテレフタル酸骨格とイソフタル酸骨格との質量比＝５０：５０）を意味し、「（４）」は、下記式（４）で示される構造を有する化合物（正孔輸送物質）を意味し、「（５）」は、下記式（５）で示される繰り返し構造単位を有するポリカーボネート樹脂を意味し、「（６）」は、下記式（６）で示される構造を有するアゾ顔料を意味する。また、「ＣＧＭ」は、電荷発生物質を意味し、「ＣＧＢ」は、電荷発生層の結着樹脂を意味する。樹脂の重量平均分子量（Ｍｗ）は、いずれも、実施例１で用いた上記式（３）で示される繰り返し構造単位を有するポリアリレート樹脂の重量平均分子量と同じ方法で測定した値である。
【０１２２】
【化８】
2005208621.tif 000012
【０１２３】
【表３】
2005208621.tif 000013
【図面の簡単な説明】
【０１２４】
【図１】本発明の電子写真感光体を有するプロセスカートリッジを備えた電子写真装置の概略構成の一例を示す図である。
【図２】本発明の電子写真感光体を有するプロセスカートリッジを備えた電子写真装置の概略構成の別の例を示す図である。
【図３】評価用の画像パターンである。
【図４】実施例および比較例で用いた１ドット桂馬パターン画像である。
【符号の説明】
【０１２５】
１  電子写真感光体
２  軸
３  帯電手段
３’  帯電手段
４  露光光（画像露光光）
５  現像手段
６  転写手段
６’  転写手段
７  クリーニング手段
８  定着手段
９  プロセスカートリッジ
１０  案内手段
Ｐ  転写材
３０１  ベタ黒
３０２  ベタ白
３０３  ベタ黒３０１に起因するゴーストが出現し得る部分
３０４  ハーフトーン（１ドット桂馬パターン）
【図１】
2005208621.tif 000015
【図２】
2005208621.tif 000016
【図３】
2005208621.tif 000017
【図４】
2005208621.tif 000018